실시 예 4 에서 얻 어 진 탄소 나노 구조 체 , 아세틸렌 블랙 , 테 프론 ( 등록 상표 ) 수지 ( 미쓰이 듀퐁 플루오르 케미컬 제 6 - J ) 를 , 유발 에 중량 비 8 : 1 : 1 로 취한 후 , 혼합 하 여 , 2 개 롤 로 연신 하 여 , 두께 약 300 ㎛ 의 시트 를 얻 었 다 . 이어서 , 타 발기 로 직경 14 mm 의 원반 형상 으로 타발 하 여 , 시트 전극 을 얻 었 다 . 이 시트 전극 은 , 전극 층 ( 112 및 122 ) 으로서 백 금판 의 정 집 전극 ( 111 ) 및 부집 전극 ( 121 ) 상 에 지지 하 고 , 절연성 개스킷 으로서 의 테 프론 ( 등록 상표 ) 판 ( 13 ) 으로 고정 하 였 다 .